(57)【要約】  本発明は、表面平坦性に優れた金属層を形成可能な電解めっき液用添加剤、該電解めっき液用添加剤を含有する電解めっき液及び該電解めっき液を用いた電解めっき方法を提供することを目的とする。  上記目的を達成するため、本発明は、本明細書に記載の化学式（１）〜（４）で表される化合物から選択される少なくとも１種を含有する電解めっき液用添加剤である。また、本発明は、該電解めっき液用添加剤を含有する電解めっき液である。さらに、本発明は、該電解めっき液を用いた電解めっき方法である。
2019044651.tif 000002
【特許請求の範囲】
【請求項１】
化学式（１）〜（４）で表される化合物からなる群から選択される少なくとも１種を含有する電解めっき液用添加剤。
【化７】
2019044651.tif 000012
【化８】
2019044651.tif 000013
【請求項２】
メタノール、エタノール、ｎ−プロパノール、及びイソプロパノールからなる群から選択される少なくとも１種のアルコール化合物を含有する請求項１に記載の電解めっき液用添加剤。
【請求項３】
前記電解めっき液用添加剤は、電解銅めっき液用添加剤である請求項１又は２に記載の電解めっき液用添加剤。
【請求項４】
請求項１〜３のいずれか一項に記載の電解めっき液用添加剤を含有する電解めっき液。
【請求項５】
金属塩と、電解質とを含有する請求項４に記載の電解めっき液。
【請求項６】
前記金属塩が銅塩である請求項５に記載の電解めっき液。
【請求項７】
前記金属塩が硫酸銅であり、前記電解質が硫酸である請求項５又は６に記載の電解めっき液。
【請求項８】
塩化物イオン源を含有する請求項４〜７のいずれか一項に記載の電解めっき液。
【請求項９】
前記塩化物イオン源が塩化水素である請求項８に記載の電解めっき液。
【請求項１０】
請求項４〜９のいずれか一項に記載の電解めっき液を用いる電解めっき方法。
【発明の詳細な説明】
【技術分野】
【０００１】
本発明は、特定の構造を有する化合物を含有する電解めっき液用添加剤、該電解めっき液用添加剤を含有する電解めっき液及び該電解めっき液を用いた電解めっき方法に関するものである。
【背景技術】
【０００２】
従来、高集積化電子回路における微細配線やＴＳＶ、バンプの形成では、溝や穴などのパターンに対して金属を埋め込む手法が用いられる。電解めっきは金属を埋め込む代表的な手法の一つであり、なかでも、金属として銅を埋め込む電解銅めっきが広く知られている。従来の電解銅めっきでは、埋め込まれた銅層の表面平坦性が悪いことにより、回路の接続不良が引き起こされることが問題となっていた。その解決法として、電解銅めっき液中に平滑剤などの添加剤を導入し、その作用によって表面平坦性よく銅を埋め込む手段などが検討されてきた。【０００３】
電解めっき液に用いられる一般的な平滑剤としては、ポリエチレンイミン、ポリアニリン、ポリアクリルアミド、ポリビニルピリジン、ポリビニルイミダゾール、ポリビニルピロリドン、ポリアクリルアミドなどがある。例えば特許文献１には、微細銅配線埋め込み用電気銅めっき水溶液に用いられる平滑剤として、ポリビニルピロリドンが開示されている。また、特許文献２には、銅被膜形成用銅めっき液に用いられる平滑剤として、ポリエチレンイミンが開示されている。また、特許文献３には、非シアン系の酸性銀めっき浴に用いられる平滑剤として、ポリエチレンイミンが開示されている。
【先行技術文献】
【特許文献】
【０００４】
【特許文献１】特許第５８０９０５５号明細書
【特許文献２】特許第６１４２１６５号明細書
【特許文献３】特開２００７−３２７１２７号公報
【発明の概要】
【発明が解決しようとする課題】
【０００５】
しかし、上記特許文献１〜３に記載されている平滑剤を含有した電解めっき液を用いて電解めっき方法により金属層を形成した場合、金属層の表面平坦性は十分ではなかった。よって、電解めっき方法によって表面平坦性に優れた金属層を形成可能な電解めっき液用添加剤が求められている。
【課題を解決するための手段】
【０００６】
本発明者らは、検討を重ねた結果、特定の構造を有する化合物を含有する電解めっき液用添加剤、該電解めっき液用添加剤を含有する電解めっき液及び該電解めっき液を用いた電解めっき方法により、上記課題を解決しうることを知見し、本発明に到達した。【０００７】
すなわち、本発明は、化学式（１）〜（４）で表される化合物からなる群から選択される少なくとも１種を含有する電解めっき液用添加剤である。【０００８】
【化１】
2019044651.tif 000003
【０００９】
【化２】
2019044651.tif 000004
【００１０】
また、本発明は、上記電解めっき液用添加剤を含有する電解めっき液を提供するものである。【００１１】
更に、本発明は、上記電解めっき液を用いた電解めっき方法を提供するものである。
【発明の効果】
【００１２】
本発明の電解めっき液用添加剤を必須の有効成分として含有する電解めっき液を用いて電解めっき方法により基体上に金属層を形成する工程を行う場合に、基体の表面が微細な構造を有していても溝や穴に金属を表面平坦性よく埋め込むことができ、表面平坦性に優れた金属層を形成することができる。また、本発明の電解めっき液用添加剤は、電解銅めっき液に添加した場合に、得られる銅層の表面平坦性が非常に良好であることから、電解銅めっき液用添加剤として特に適している。
【図面の簡単な説明】
【００１３】
【図１】評価試験において、基体の表面に電解めっき方法により銅層を形成した後の被めっき基体断面の模式図である。
【発明を実施するための形態】
【００１４】
＜電解めっき液用添加剤＞
本発明の電解めっき液用添加剤は、上記化学式（１）〜（４）で表される化合物Ｎｏ．１（商品名：ＰＡＭＡＭデンドリマー、エチレンジアミンコア、０．０世代、Ａｌｄｒｉｃｈ社製）、Ｎｏ．２（商品名：ＰＡＭＡＭデンドリマー、エチレンジアミンコア、１．０世代、Ａｌｄｒｉｃｈ社製）、Ｎｏ．３（商品名：ＰＡＭＡＭデンドリマー、エチレンジアミンコア、２．０世代、Ａｌｄｒｉｃｈ社製）、Ｎｏ．４（商品名：ＰＡＭＡＭデンドリマー、エチレンジアミンコア、３．０世代、Ａｌｄｒｉｃｈ社製）から選択される少なくとも１種を含有する。
【００１５】
上記化合物を含有する電解めっき液用添加剤を添加した電解めっき液を用いて、電解めっき方法により金属層を形成した場合に、表面平坦性に優れた金属層を形成することができる。なかでも上記化合物Ｎｏ．１を含有する電解めっき液用添加剤を使用した電解めっき液を用いた場合は、より表面平坦性に優れた金属層を形成することができる。
【００１６】
また、上記化合物Ｎｏ．１〜４より選択される少なくとも１種と特定のアルコール化合物とを含有する電解めっき液用添加剤を用いた電解めっき液は、電解めっき方法により金属層を形成すると、より優れた表面平坦性を示すため好ましい。上記特定のアルコール化合物としては、メタノール、エタノール、ｎ−プロパノール、及びイソプロパノールである。なかでもメタノールを用いた場合は、表面平坦性に特に優れた金属層を形成することができるため更に好ましい。これらは、１ｇの上記化合物Ｎｏ．１〜４に対して、好ましくは０．１ｇ〜１００ｇ、より好ましくは１ｇ〜１０ｇ配合して用いられる。
【００１７】
＜電解めっき液＞
次に、本発明の電解めっき液について説明する。本発明の電解めっき液は、上記の化合物Ｎｏ．１〜４より選択される少なくとも１種を含有する電解めっき液用添加剤を必須の有効成分として含有する水溶液である。本発明の効果をより顕著に得る観点からその好ましい濃度は、０．１ｍｇ／Ｌ〜１００ｍｇ／Ｌ、より好ましくは０．５ｍｇ／Ｌ〜５０ｍｇ／Ｌ、更に好ましくは１ｍｇ／Ｌ〜３０ｍｇ／Ｌである。
【００１８】
本発明の電解めっき液は、上記電解めっき液用添加剤以外の成分として、従来公知の電解めっき液と同様に、金属の供給源である金属塩、電解質の他、塩化物イオン源、めっき促進剤及びめっき抑制剤等を含有してもよい。
【００１９】
本発明の電解めっき液に用いられる金属塩の金属としては、電解めっき方法により成膜が可能な金属であれば特に限定されることなく、銅、錫、銀等が挙げられる。特に、本発明の電解めっき液用添加剤を電解銅めっき液に用いた場合には、得られる銅層の表面平坦性が優れているため、好ましい。電解銅めっき液に配合される銅塩としては、硫酸銅、酢酸銅、フルオロホウ酸銅、硝酸銅等が挙げられる。
【００２０】
また、本発明の電解めっき液に用いられる電解質である無機酸としては、硫酸、燐酸、硝酸、ハロゲン化水素、スルファミン酸、ホウ酸、フルオロホウ酸等が挙げられる。
【００２１】
本発明の電解めっき液は、特に、硫酸銅及び硫酸をベースとする銅めっき液は得られる銅層の表面平坦性が非常に良好であることから、好適である。この場合、硫酸銅（ＣｕＳＯ4・５Ｈ2Ｏとして）を１０ｇ／Ｌ〜３００ｇ／Ｌ、好ましくは１００ｇ／Ｌ〜２５０ｇ／Ｌ、硫酸を２０ｇ／Ｌ〜４００ｇ／Ｌ、好ましくは３０ｇ／Ｌ〜１５０ｇ／Ｌの範囲内とすることが、めっき速度の観点から効率的である。
【００２２】
また、本発明の電解めっき液には、均一で平滑な金属層を形成するために、塩化物イオン源を使用することができる。塩化物イオン源は、電解めっき液中に５ｍｇ／Ｌ〜２００ｍｇ／Ｌとなるように配合することが好ましく、２０ｍｇ／Ｌ〜１５０ｍｇ／Ｌとなるように配合することがより好ましい。塩化物イオン源は、特に限定されるものではないが、例えばＮａＣｌやＨＣｌなどを使用することができる。
【００２３】
更に、本発明の電解めっき液には、硫黄元素を含有する有機化合物及びその塩化合物等のめっき促進剤（光沢剤）を配合することもできる。めっき促進剤としては、下記一般式（１）〜（３）で表される化合物がある。
【００２４】
【化３】
2019044651.tif 000005
【００２５】
（一般式（１）、（２）の式において、Ｒは、任意に置換してもよいアルキル基であり、好ましくは炭素数１から６のアルキル基であり、更に好ましくは炭素数１から４のアルキル基である；Ａｒは、任意に置換してもよいアリール基であり、例えば任意に置換してもよいフェニル基またはナフチル基である；Ｘは、対イオンであり、例えばナトリウムまたはカリウム等である。）
【００２６】
【化４】
2019044651.tif 000006
【００２７】
（式中、Ｒ1及びＲ2は、水素原子、炭素数１〜６の直鎖または分岐鎖のアルキル基、炭素数１〜３の置換基を有していてもよい炭素数５〜９のシクロアルキル基、または炭素数１〜３の置換基を有していてもよいアリール基であり、Ｍは、アルカリ金属、アンモニウムまたは１価の有機アンモニウムを表し、ｎは、１〜７の数を表す。）
【００２８】
上述したなかでもめっき促進剤としては、３，３’−ジチオビス(１−プロパンスルホン酸)ナトリウム（以下、ＳＰＳと表すこともある）は、金属層の形成を促進する高い効果を有するため、好ましい。
【００２９】
これらのめっき促進剤の濃度は、電解めっき液中において、好ましくは０．１ｍｇ／Ｌ〜１００ｍｇ／Ｌ、より好ましくは０．５ｍｇ／Ｌ〜５０ｍｇ／Ｌ、更に好ましくは１ｍｇ／Ｌ〜３０ｍｇ／Ｌである。
【００３０】
更に、本発明の電解めっき液には、めっき抑制剤を配合することが好ましい。めっき抑制剤としては、例えば酸素含有高分子有機化合物を使用することができ、具体的には、ポリエチレングリコール、ポリプロピレングリコール、ポリオキシエチレン−ポリオキシプロピレンランダムコポリマー、ポリオキシエチレン−ポリオキシプロピレンブロックコポリマー等が挙げられ、なかでもポリエチレングリコールが好ましい。本発明の効果を顕著に得る観点からこれら酸素含有高分子有機化合物の分子量は、好ましくは５００〜１００，０００、より好ましくは１，０００〜１０，０００である。特に、分子量１，０００〜１０，０００のポリエチレングリコールが最も好ましい。同様の観点から酸素含有高分子有機化合物の濃度は、電解めっき液中において、好ましくは２０ｍｇ／Ｌ〜５，０００ｍｇ／Ｌ、より好ましくは５０ｍｇ／Ｌ〜３，０００ｍｇ／Ｌである。
【００３１】
本発明の電解めっき液には、めっき液に添加できることが知られているその他の添加剤を、本発明の目的を阻害しない範囲内で任意に用いることができる。
【００３２】
その他の添加剤としては、アントラキノン誘導体、カチオン性界面活性剤、ノニオン性界面活性剤、アニオン性界面活性剤、両性界面活性剤、アルカンスルホン酸、アルカンスルホン酸塩、アルカンスルホン酸エステル、ヒドロキシアルカンスルホン酸、ヒドロキシアルカンスルホン酸塩、ヒドロキシアルカンスルホン酸エステル、ヒドロキシアルカンスルホン酸有機酸エステル等が挙げられる。これらの添加剤の濃度は、電解めっき液中において、好ましくは０．１ｍｇ／Ｌ〜５００ｍｇ／Ｌ、より好ましくは０．５ｍｇ／Ｌ〜１００ｍｇ／Ｌである。
【００３３】
＜電解めっき方法＞
次に、本発明の電解めっき液を用いた電解めっき方法について説明する。
【００３４】
本発明の電解めっき方法は、電解めっき液として本発明の電解めっき液を使用する他は従来の電解めっき方法と同様に行えばよい。ここでは、被めっき基体上に銅層を形成する電解銅めっき方法について説明する。
【００３５】
電解めっき装置としては、例えばパドル攪拌式めっき装置を用い、めっき槽に本発明の電解銅めっき液を充填した電解銅めっき浴中に、被めっき基体を浸漬する。被めっき基体は、例えば、銅シード層付きＳｉ基板上に、フォトレジストを用いて、レジストパターンが形成されたものとする。
【００３６】
この際、例えば、電解銅めっき浴の温度は、１０℃〜７０℃、好ましくは２０℃〜５０℃であり、電流密度は、１Ａ／ｄｍ2〜７０Ａ／ｄｍ2、好ましくは２Ａ／ｄｍ2〜５０Ａ／ｄｍ2、より好ましくは５Ａ／ｄｍ2〜３０Ａ／ｄｍ2の範囲内である。また、電解めっき液の撹拌方法は、空気撹拌、急速液流撹拌、撹拌羽根等による機械撹拌等を使用することができる。
【００３７】
上述したような条件下で、上記レジストパターンの開口部に銅を埋め込むことで、被めっき基体上に表面平坦性に優れた銅層を形成することができる。
【００３８】
本発明の電解めっき方法を使用して製造される、めっきが施された製品は特に限定されないが、例えば、自動車工業材料（ヒートシンク、キャブレータ部品、燃料注入器、シリンダー、各種弁、エンジン内部等）、電子工業材料（接点、回路、半導体パッケージ、プリント基板、薄膜抵抗体、コンデンサー、ハードディスク、磁性体、リードフレーム、ナット、マグネット、抵抗体、ステム、コンピューター部品、電子部品、レーザ発振素子、光メモリ素子、光ファイバー、フィルター、サーミスタ、発熱体、高温用発熱体、バリスタ、磁気ヘッド、各種センサー（ガス、温度、湿度、光、速度等）、ＭＥＭＳ等）、精密機器（複写機部品、光学機器部品、時計部品等）、航空・船舶材料（水圧系機器、スクリュー、エンジン、タービン等）、化学工業材料（ボール、ゲート、プラグ、チェック等）、各種金型、工作機械部品、真空機器部品等、広範なものが挙げられる。本発明の電解めっき方法は、特に微細なパターンが求められる電子工業材料に使用することが好ましく、中でも、ＴＳＶ形成、バンプ形成等に代表される半導体パッケージ、プリント基板の製造において使用することがより好ましく、該半導体パッケージが最も好ましい。
【実施例】
【００３９】
以下、実施例及び比較例をもって本発明を更に詳細に説明する。しかしながら、本発明は以下の実施例等によって何ら制限を受けるものではない。【００４０】
［実施例１］
平滑剤として化合物Ｎｏ．１とメタノールとを含有する電解めっき液用添加剤を用いて、表１に示す組成で電解銅めっき液を調製した。尚、実施例１〜３及び比較例１、２において、電解銅めっき液の溶媒は水であり、各成分の濃度は水で調整した。また、実施例及び比較例で用いるポリエチレングリコールの重量平均分子量は３，６００〜４，４００である。なお、重量平均分子量は、標準試料としてポリスチレンを用い、溶媒としてテトラヒドロフランを用いたゲル浸透クロマトグラフィー分析によって測定した。【００４１】
［実施例２］
平滑剤として化合物Ｎｏ．１を用い、メタノールを含有しない電解めっき液用添加剤を用いて、表１に示す組成で電解銅めっき液を調製した。【００４２】
［実施例３］
平滑剤として化合物Ｎｏ．４とメタノールとを含有する電解めっき液用添加剤を用いて、表１に示す組成で電解銅めっき液を調製した。【００４３】
【表１】
2019044651.tif 000007
【００４４】
［比較例１］
平滑剤として下記に示す比較化合物１とメタノールとを含有する電解めっき液用添加剤を用いて、表２に示す組成で電解銅めっき液を調製した。【００４５】
【化５】
2019044651.tif 000008
【００４６】
［比較例２］
平滑剤として下記に示す比較化合物２（Ａｌｄｒｉｃｈ社製のポリエチレンイミン（エチレンジアミン枝状、Ｍw〜８００）とメタノールとを含有する電解めっき液用添加剤を用いて、表２に示す組成で電解銅めっき液を調製した。【００４７】
【化６】
2019044651.tif 000009
【００４８】
【表２】
2019044651.tif 000010
【００４９】
［製造例１］
電解めっき装置として、パドル攪拌式めっき装置を用い、めっき槽に実施例１〜３及び比較例１、２の電解銅めっき液をそれぞれ充填した電解銅めっき浴中に、被めっき基体を浸漬した。被めっき基体には、銅シード層付きＳｉ基板上に、フォトレジストを用いて、レジストパターン（形状：断面円形状の開口部を有する、開口径：２０μｍ、３０μｍ及び５０μｍ）を形成したものを用いた。次いで、下記めっき条件で各々電解銅めっき方法により、レジスト開口部に銅を埋め込み、被めっき基体上に銅層を形成した。
（めっき条件）
（１）ホール径（μｍ）：２０、３０、５０
（２）電流密度（Ａ／ｄｍ2）：１２、１６、１８
（３）浴温：３５℃
（４）めっき時間：めっきされた銅層の最小高さ（Ｌmin）が４０μｍになるまでの時間【００５０】
［評価例１］
図１に示すように、製造例１によって被めっき基体２の表面に形成された銅層１の断面をレーザ顕微鏡（キーエンス社製、型番：ＶＫ−９７００）で観察することで、銅層１の最小高さ（Ｌmin）と最大高さ（ＬMax）を測定した。また、以下の式によりΔＬを算出した。評価結果を表３に示す。
ΔＬ＝ＬMax−Ｌmin 【００５１】
【表３】
2019044651.tif 000011
【００５２】
表３において、ΔＬの値が小さいほど、表面平坦性に優れた銅層が形成できたことを表す。表３の結果より、実施例１〜３で調製した電解銅めっき液を用いて、電解めっき方法により銅層を形成した場合は、比較例１で調製した電解銅めっき液を用いた場合よりも、ΔＬの値が小さいことから、表面平坦性に優れた銅層を形成できることがわかった。尚、比較例２の電解銅めっき液を用いた場合には、形成された銅層の表面形状に歪があり、ΔＬを算出することができなかった。【００５３】
また、化合物Ｎｏ．１を含有する実施例１の電解めっき液を用いた場合（評価例１−１〜１−３）と、化合物Ｎｏ．４を含有する実施例３の電解めっき液を用いた場合（評価例１−７〜１−９）を比較すると、評価例１−１〜１−３の方が、ΔＬの値が小さいことから、化合物Ｎｏ．１を含有する電解めっき液用添加剤を電解銅めっき液に添加した方が、表面平坦性により優れた銅層を形成できることがわかった。【００５４】
さらに、化合物Ｎｏ．１とメタノールを含有する実施例１の電解めっき液を用いた評価例１−１〜１−３は、化合物Ｎｏ．１を含有し、メタノールを含有しない実施例２の電解めっき液を用いた評価例１−４〜１−６と比較して、ΔＬの値が小さく、電解めっき液用添加剤がメタノールを含むことで、より優れた銅層の表面平坦性を示すことが確認できた。【００５５】
以上説明したように、本発明の電解銅めっき浴用添加剤を用いた電解めっき液を用いて電解めっき方法により、被めっき基体上に銅層を形成した場合は、表面平坦性に優れた銅層を形成することができることがわかった。なかでも、化合物Ｎｏ．１とメタノールとを含有する電解銅めっき液用添加剤を用いた場合には、特に表面平坦性に優れた銅層を形成できることが確認できた。
【符号の説明】
【００５６】
１  銅層、２  被めっき基体、３  最小高さ（Ｌmin）、４  最大高さ（ＬMax）、５  ΔＬ。
【図１】
2019044651.tif 000014
【国際調査報告】
2019044651.tif 000015
2019044651.tif 000016
2019044651.tif 000017